(57)【特許請求の範囲】
【請求項１】
重量％で表示して、
５０≦ＳｉＯ2≦５４
２５≦Ｂ2Ｏ3≦３０
１２≦Ａｌ2Ｏ3≦１５
０．５≦ＭｇＯ≦１．９
３．０≦ＣａＯ≦５．５
３．５≦ＭｇＯ＋ＣａＯ≦７．４
０．１≦Ｌｉ2Ｏ≦０．２１
０．１≦Ｎａ2Ｏ≦０．２１
０．２≦Ｒ2Ｏ≦０．３１
を含み、
さらにＦｅ2Ｏ3を含有し、
Ｆｅ2Ｏ3の含有率が０．０５重量％以上０．３重量％以下であり、
周波数１ＭＨｚにおける誘電率が５．０未満であるガラス組成物。
ただし、Ｒは、Ｌｉ、Ｎａ及びＫから選ばれる少なくとも１種の元素である。
【請求項２】
重量％で表示して、
５０≦ＳｉＯ2≦５４
２６≦Ｂ2Ｏ3≦３０
１２≦Ａｌ2Ｏ3≦１５
０．５≦ＭｇＯ≦１．９
３．０≦ＣａＯ≦５．５
３．５≦ＭｇＯ＋ＣａＯ≦７．４
０．１≦Ｌｉ2Ｏ≦０．５
０．１≦Ｎａ2Ｏ≦０．３
０．２≦Ｒ2Ｏ≦１．０
を含み、
さらにＦｅ2Ｏ3を含有し、
Ｆｅ2Ｏ3の含有率が０．０５重量％以上０．３重量％以下であり、
周波数１ＭＨｚにおける誘電率が５．０未満であるガラス組成物。
ただし、Ｒは、Ｌｉ、Ｎａ及びＫから選ばれる少なくとも１種の元素である。
【請求項３】
重量％で表示して、
５０≦ＳｉＯ2≦５４
２５≦Ｂ2Ｏ3≦３０
１２≦Ａｌ2Ｏ3≦１５
１．２≦ＭｇＯ≦１．９
３．０≦ＣａＯ≦５．５
４．２≦ＭｇＯ＋ＣａＯ≦７．４
０．１≦Ｌｉ2Ｏ≦０．５
０．１≦Ｎａ2Ｏ≦０．３
０．２≦Ｒ2Ｏ≦１．０
を含み、
さらにＦｅ2Ｏ3を含有し、
Ｆｅ2Ｏ3の含有率が０．０５重量％以上０．３重量％以下であり、
周波数１ＭＨｚにおける誘電率が５．０未満であるガラス組成物。
ただし、Ｒは、Ｌｉ、Ｎａ及びＫから選ばれる少なくとも１種の元素である。
【請求項４】
重量％で表示して、
５０≦ＳｉＯ2≦５４
２５≦Ｂ2Ｏ3≦３０
１２≦Ａｌ2Ｏ3≦１５
０．５≦ＭｇＯ≦１．９
４．５≦ＣａＯ≦５．５
５．０≦ＭｇＯ＋ＣａＯ≦７．４
０．１≦Ｌｉ2Ｏ≦０．５
０．１≦Ｎａ2Ｏ≦０．３
０．２≦Ｒ2Ｏ≦１．０
を含み、
さらにＦｅ2Ｏ3を含有し、
Ｆｅ2Ｏ3の含有率が０．０５重量％以上０．３重量％以下であり、
周波数１ＭＨｚにおける誘電率が５．０未満であるガラス組成物。
ただし、Ｒは、Ｌｉ、Ｎａ及びＫから選ばれる少なくとも１種の元素である。
【請求項５】
重量％で表示して、
５０≦ＳｉＯ2≦５６
２６≦Ｂ2Ｏ3≦２９
１０≦Ａｌ2Ｏ3≦２０
３．５≦ＭｇＯ＋ＣａＯ≦１０
０≦Ｒ2Ｏ≦１．０
を含み、
ＭｇＯの含有率が１．９重量％以下であり、
ＣａＯの含有率が３．０重量％以上であり、
さらにＦｅ2Ｏ3を含有し、
Ｆｅ2Ｏ3の含有率が０．０５重量％以上０．３重量％以下であり、
周波数１ＭＨｚにおける誘電率が５．０未満であるガラス組成物。
ただし、Ｒは、Ｌｉ、Ｎａ及びＫから選ばれる少なくとも１種の元素である。
【請求項６】
重量％で表示して、
２６≦Ｂ2Ｏ3≦２８
である請求項５に記載のガラス組成物。
【請求項７】
重量％で表示して、
５０≦ＳｉＯ2≦５６
２０≦Ｂ2Ｏ3≦３０
１０≦Ａｌ2Ｏ3≦１５
１．２≦ＭｇＯ≦１．９
４．２≦ＭｇＯ＋ＣａＯ≦１０
０≦Ｒ2Ｏ≦１．０
を含み、
ＣａＯの含有率が３．０重量％以上であり、
さらにＦｅ2Ｏ3を含有し、
Ｆｅ2Ｏ3の含有率が０．０５重量％以上０．３重量％以下であり、
周波数１ＭＨｚにおける誘電率が５．０未満であるガラス組成物。
ただし、Ｒは、Ｌｉ、Ｎａ及びＫから選ばれる少なくとも１種の元素である。
【請求項８】
重量％で表示して、
５０≦ＳｉＯ2≦５６
２６≦Ｂ2Ｏ3≦３０
１０≦Ａｌ2Ｏ3≦１８
１．２≦ＭｇＯ≦１．９
４．２≦ＭｇＯ＋ＣａＯ≦１０
０≦Ｒ2Ｏ≦１．０
を含み、
ＣａＯの含有率が３．０重量％以上であり、
さらにＦｅ2Ｏ3を含有し、
Ｆｅ2Ｏ3の含有率が０．０５重量％以上０．３重量％以下であり、
周波数１ＭＨｚにおける誘電率が５．０未満であるガラス組成物。
ただし、Ｒは、Ｌｉ、Ｎａ及びＫから選ばれる少なくとも１種の元素である。
【請求項９】
重量％で表示して、
５０≦ＳｉＯ2≦５６
２０≦Ｂ2Ｏ3≦３０
１０≦Ａｌ2Ｏ3≦１５
５．５≦ＭｇＯ＋ＣａＯ≦１０
０≦Ｒ2Ｏ≦１．０
を含み、
ＭｇＯの含有率が１．９重量％以下であり、
ＣａＯの含有率が３．６重量％以上であり、
さらにＦｅ2Ｏ3を含有し、
Ｆｅ2Ｏ3の含有率が０．０５重量％以上０．３重量％以下であり、
周波数１ＭＨｚにおける誘電率が５．０未満であるガラス組成物。
ただし、Ｒは、Ｌｉ、Ｎａ及びＫから選ばれる少なくとも１種の元素である。
【請求項１０】
重量％で表示して、
５０≦ＳｉＯ2≦５６
２６≦Ｂ2Ｏ3≦３０
１０≦Ａｌ2Ｏ3≦１８
５．５≦ＭｇＯ＋ＣａＯ≦１０
０≦Ｒ2Ｏ≦１．０
を含み、
ＭｇＯの含有率が１．９重量％以下であり、
ＣａＯの含有率が３．６重量％以上であり、
さらにＦｅ2Ｏ3を含有し、
Ｆｅ2Ｏ3の含有率が０．０５重量％以上０．３重量％以下であり、
周波数１ＭＨｚにおける誘電率が５．０未満であるガラス組成物。
ただし、Ｒは、Ｌｉ、Ｎａ及びＫから選ばれる少なくとも１種の元素である。
【請求項１１】
重量％で表示して、
５０≦ＳｉＯ2≦５６
２０≦Ｂ2Ｏ3≦３０
１０≦Ａｌ2Ｏ3≦１５
３．５≦ＭｇＯ＋ＣａＯ≦１０
０≦Ｒ2Ｏ≦１．０
を含み、
ＭｇＯの含有率が１．９重量％以下であり、
ＣａＯの含有率が３．０重量％以上であり、
さらにＦｅ2Ｏ3を含有し、
Ｆｅ2Ｏ3の含有率が０．０５重量％以上０．３重量％以下であり、
Ｆ2を実質的に含有せず、
周波数１ＭＨｚにおける誘電率が５．０未満であるガラス組成物。
ただし、Ｒは、Ｌｉ、Ｎａ及びＫから選ばれる少なくとも１種の元素である。
【請求項１２】
重量％で表示して、
５０≦ＳｉＯ2≦５６
２６≦Ｂ2Ｏ3≦３０
１０≦Ａｌ2Ｏ3≦２０
３．５≦ＭｇＯ＋ＣａＯ≦１０
０≦Ｒ2Ｏ≦１．０
を含み、
ＭｇＯの含有率が１．９重量％以下であり、
ＣａＯの含有率が３．０重量％以上であり、
さらにＦｅ2Ｏ3を含有し、
Ｆｅ2Ｏ3の含有率が０．０５重量％以上０．３重量％以下であり、
Ｆ2を実質的に含有せず、
周波数１ＭＨｚにおける誘電率が５．０未満であるガラス組成物。
ただし、Ｒは、Ｌｉ、Ｎａ及びＫから選ばれる少なくとも１種の元素である。
【請求項１３】
ＭｇＯの含有率が０．５重量％以上である請求項５、６、９、１０、１１または１２に記載のガラス組成物。
【請求項１４】
ＣａＯの含有率が５．５重量％以下である請求項５〜１２のいずれかに記載のガラス組成物。
【請求項１５】
重量％で表示して、
５０≦ＳｉＯ2≦５４
２５≦Ｂ2Ｏ3≦３０
１２≦Ａｌ2Ｏ3≦１５
０．５≦ＭｇＯ≦１．９
３．０≦ＣａＯ≦５．５
０．１≦Ｌｉ2Ｏ≦０．５
０．１≦Ｎａ2Ｏ≦０．３
である請求項１１に記載のガラス組成物。
【請求項１６】
重量％で表示して、
２５≦Ｂ2Ｏ3≦２８
である請求項１、３、４、７、９または１１に記載のガラス組成物。
【請求項１７】
重量％で表示して、
５０≦ＳｉＯ2≦５２．５
である請求項１〜１２のいずれかに記載のガラス組成物。
【請求項１８】
重量％で表示して、
１．２≦ＭｇＯ≦１．９
である請求項１、２、４、５、６、９、１０、１１または１２に記載のガラス組成物。
【請求項１９】
ＭｇＯ及びＣａＯの含有率の合計が５．５重量％以上である請求項１、２、３、４、５、６、７、８、１１または１２に記載のガラス組成物。
【請求項２０】
ガラス繊維用である請求項１〜１９のいずれかに記載のガラス組成物。
【請求項２１】
平均繊維径が３〜６μｍのガラス繊維用である請求項１〜１９のいずれかに記載のガラス組成物。
【請求項２２】
重量％で表示して、
５０≦ＳｉＯ2≦５６
２０≦Ｂ2Ｏ3≦３０
１０≦Ａｌ2Ｏ3≦２０
１．２≦ＭｇＯ≦１．９
４．２≦ＭｇＯ＋ＣａＯ≦１０
０≦Ｒ2Ｏ≦１．０
を含み、
ＣａＯの含有率が３．０重量％以上であり、
さらにＦｅ2Ｏ3を含有し、
Ｆｅ2Ｏ3の含有率が０．０５重量％以上０．３重量％以下であり、
周波数１ＭＨｚにおける誘電率が５．０未満であり、
平均繊維径が３〜６μｍのガラス繊維用であるガラス組成物。
ただし、Ｒは、Ｌｉ、Ｎａ及びＫから選ばれる少なくとも１種の元素である。
【請求項２３】
重量％で表示して、
５０≦ＳｉＯ2≦５６
２０≦Ｂ2Ｏ3≦３０
１０≦Ａｌ2Ｏ3≦２０
５．５≦ＭｇＯ＋ＣａＯ≦１０
０≦Ｒ2Ｏ≦１．０
を含み、
ＭｇＯの含有率が１．９重量％以下であり、
ＣａＯの含有率が３．６重量％以上であり、
さらにＦｅ2Ｏ3を含有し、
Ｆｅ2Ｏ3の含有率が０．０５重量％以上０．３重量％以下であり、
周波数１ＭＨｚにおける誘電率が５．０未満であり、
平均繊維径が３〜６μｍのガラス繊維用であるガラス組成物。
ただし、Ｒは、Ｌｉ、Ｎａ及びＫから選ばれる少なくとも１種の元素である。
【請求項２４】
重量％で表示して、
５０≦ＳｉＯ2≦５６
２０≦Ｂ2Ｏ3≦３０
１０≦Ａｌ2Ｏ3≦２０
３．５≦ＭｇＯ＋ＣａＯ≦１０
０≦Ｒ2Ｏ≦１．０
を含み、
ＭｇＯの含有率が１．９重量％以下であり、
ＣａＯの含有率が３．０重量％以上であり、
さらにＦｅ2Ｏ3を含有し、
Ｆｅ2Ｏ3の含有率が０．０５重量％以上０．３重量％以下であり、
Ｆ2を実質的に含有せず、
周波数１ＭＨｚにおける誘電率が５．０未満であり、
平均繊維径が３〜６μｍのガラス繊維用であるガラス組成物。
ただし、Ｒは、Ｌｉ、Ｎａ及びＫから選ばれる少なくとも１種の元素である。
【請求項２５】
請求項１〜２４のいずれかに記載のガラス組成物から構成されるガラス繊維。
【請求項２６】
平均繊維径が３〜６μｍである請求項２５に記載のガラス繊維。
【請求項２７】
平均繊維径が３〜４．３μｍである請求項２５に記載のガラス繊維。
【請求項２８】
強度が０．４Ｎ／ｔｅｘ以上である請求項２５〜２７のいずれかに記載のガラス繊維。
【請求項２９】
請求項２５〜２８のいずれかに記載のガラス繊維から構成されるガラスクロス。
【請求項３０】
ガラス組成物から構成されるガラス繊維から構成されるガラスクロスであって、
前記ガラス組成物は、
重量％で表示して、
５０≦ＳｉＯ2≦５４
２５≦Ｂ2Ｏ3≦３０
１２≦Ａｌ2Ｏ3≦１５
０．５≦ＭｇＯ≦１．９
３．０≦ＣａＯ≦５．５
３．５≦ＭｇＯ＋ＣａＯ≦７．４
０．１≦Ｌｉ2Ｏ≦０．５
０．１≦Ｎａ2Ｏ≦０．３
０．２≦Ｒ2Ｏ≦１．０
を含み、
さらにＦｅ2Ｏ3を含有し、
前記ガラス組成物におけるＦｅ2Ｏ3の含有率が０．０５重量％以上０．３重量％以下であり、
前記ガラス組成物の周波数１ＭＨｚにおける誘電率が５．０未満である、ガラスクロス。
ただし、Ｒは、Ｌｉ、Ｎａ及びＫから選ばれる少なくとも１種の元素である。
【請求項３１】
厚さが１０〜２０μｍである請求項２９または３０に記載のガラスクロス。
【請求項３２】
請求項１〜２４のいずれかに記載のガラス組成物を１４００℃以上の温度で熔融する工程を含み、平均繊維径が３〜６μｍのガラス繊維を得る、ガラス繊維の製造方法。
【発明の詳細な説明】
【技術分野】
【０００１】
本発明は、ガラス組成物と、当該組成物により構成されるガラス繊維、及びガラスクロスとに関する。また、本発明は、ガラス繊維の製造方法に関する。
【背景技術】
【０００２】
電子機器が備えるプリント回路板（printed circuit board）の一種に、樹脂、ガラス繊維、及び無機充填材、並びに、必要に応じて、硬化剤及び改質剤等の更なる材料から構成される基板がある。また、電子部品が実装される前のプリント配線板（printed wiring board）にも、上記基板と同様の構成を有するものがある。以下、本明細書では、プリント回路板及びプリント配線板の双方を合わせて、「プリント基板（printed board）」と記載する。プリント基板においてガラス繊維は、絶縁体、耐熱体、及び基板の補強材として機能する。ガラス繊維は、例えば、複数のガラス繊維を引き揃えたガラス糸（ガラスヤーン）を製織したガラスクロスとして、プリント基板に含まれる。近年、電子機器の小型化の要求と、高機能化を目的としたプリント基板の高実装化の要求とに応えるために、プリント基板の薄型化が進んでいる。プリント基板の薄型化のためには、繊維径のより小さなガラス繊維が必要とされる。また、大容量のデータを高速で伝送処理する要求が急激に高まっている等の理由から、プリント基板に使用するガラス繊維には低誘電率化が求められている状況にある。【０００３】
プリント基板に使用される無機充填剤にもガラスが用いられることがある。典型的な例は、フレーク状ガラスである。フレーク状ガラス等のガラス成形体をプリント基板の無機充填剤に使用する場合、当該成形体には、プリント基板に用いられるガラス繊維と同様の特性、例えば低い誘電率、が要求される。また、プリント基板の薄型化に対応するためには、より薄肉化された、厚さの小さいガラス成形体としなければならない。【０００４】
低誘電率のガラス組成物から構成されるガラス繊維が、特許文献１〜３に開示されている。
【先行技術文献】
【特許文献】
【０００５】
【特許文献１】特開昭６２−２２６８３９号公報
【特許文献２】特表２０１０−５０８２２６号公報
【特許文献３】特開２００９−２８６６８６号公報
【発明の概要】
【発明が解決しようとする課題】
【０００６】
従来の低誘電率ガラス組成物では、繊維径の小さなガラス繊維を形成しようとすると、紡糸時の糸切れが発生しやすい傾向にある。また、形成した複数のガラス繊維を引き揃えてガラスヤーンを形成する際、及び／又は形成したガラスヤーンを製織してガラスクロスとする際に、ガラス繊維の糸切れ、及び毛羽立ち等の欠点が発生しやすい傾向がある。【０００７】
本発明は、低誘電率のガラス組成物であって、形成するガラス繊維の繊維径が小さい場合においても紡糸時の糸切れの発生を抑制できると共に、ガラス繊維の加工時における糸切れ、及び毛羽立ち等の欠点の発生を抑制できるガラス組成物の提供を目的とする。
【課題を解決するための手段】
【０００８】
本発明は、
重量％で表示して、
５０≦ＳｉＯ2≦５６
２０≦Ｂ2Ｏ3≦３０
１０≦Ａｌ2Ｏ3≦２０
３．５≦ＭｇＯ＋ＣａＯ≦１０
０≦Ｒ2Ｏ≦１．０
を含み、
さらにＦｅ2Ｏ3を含有し、
周波数１ＭＨｚにおける誘電率が５．０未満であるガラス組成物、
を提供する。
ただし、Ｒは、Ｌｉ、Ｎａ及びＫから選ばれる少なくとも１種の元素である。【０００９】
別の側面において、本発明は、
上記本発明のガラス組成物から構成されるガラス繊維、
を提供する。【００１０】
また別の側面において、本発明は、
上記本発明のガラス繊維から構成されるガラスクロス、
を提供する。【００１１】
さらに別の側面において、本発明は、
上記本発明のガラス組成物を１４００℃以上の温度で熔融する工程を含み、平均繊維径が３〜６μｍのガラス繊維を得る、ガラス繊維の製造方法、
を提供する。
【発明の効果】
【００１２】
本発明によれば、低誘電率のガラス組成物であって、形成するガラス繊維の繊維径が小さい場合においても紡糸時の糸切れの発生を抑制できると共に、ガラス繊維の加工時における糸切れ、及び毛羽立ち等の欠点の発生を抑制できるガラス組成物を提供できる。
【発明を実施するための形態】
【００１３】
［ガラス組成物］
本開示のガラス組成物は、重量％で表示して、
５０≦ＳｉＯ2≦５６
２０≦Ｂ2Ｏ3≦３０
１０≦Ａｌ2Ｏ3≦２０
３．５≦ＭｇＯ＋ＣａＯ≦１０
０≦Ｒ2Ｏ≦１．０
を含み、
さらにＦｅ2Ｏ3を含有し、
周波数１ＭＨｚにおける誘電率が５．０未満であるガラス組成物である。ただし、Ｒは、Ｌｉ、Ｎａ及びＫから選ばれる少なくとも１種の元素である。
【００１４】
なお、「誘電率」は、真空の誘電率との比である比誘電率を正確には意味するが、本明細書では当業者の慣用に従い、単に「誘電率」と表記する。本明細書における誘電率は、室温（２５℃）での値である。
【００１５】
本開示のガラス組成物について、組成の限定理由を説明する。以下の記述において、組成を示す「％」表示は、全て重量％である。
【００１６】
（ＳｉＯ2）
ＳｉＯ2は、ガラスの網目構造を形成する必須成分である。ＳｉＯ2は、ガラス組成物の誘電率を下げる作用を有する。ＳｉＯ2の含有率が５０％未満では、ガラス組成物の周波数１ＭＨｚにおける誘電率を５．０未満とすることが困難となる。一方、ＳｉＯ2の含有率が５６％を超えると、熔融時の粘性が高くなることで、ガラス繊維を製造する際に均質なガラス組成物とすることが難しくなる。特に、ダイレクトメルト法によるガラス繊維の形成時に、この傾向が強くなる。ガラス組成物の均質性が低下すると、ガラス繊維、なかでも繊維径の小さいガラス繊維、の紡糸時に糸切れが誘発される。また、ガラス組成物の均質性が低下すると、紡糸後のガラス繊維の加工時、例えば、形成した複数のガラス繊維を引き揃えてガラスヤーンとする際、及びガラスヤーンを製織してガラスクロスとする際、における糸切れ、及び毛羽立ち等の欠点が誘発される。均質性の低下によって、ガラス繊維として十分な特性が得られなくなることもある。また、ＳｉＯ2の含有率が５６％を超えると、熔融時の粘性が高くなることで熔融ガラスの脱泡性（泡抜け性）が低下して、形成したガラス繊維における泡の混入の抑制が不十分となることがある。泡を含むガラス繊維がホローファイバーとしてプリント基板に使用された場合、スルーホール形成に用いる金属が繊維内に侵入して導通不良となり、プリント基板の信頼性を著しく低下させる。ガラス繊維、とりわけプリント基板に使用するガラス繊維、に対する泡の混入はできるだけ避けなければならない。したがって、ＳｉＯ2の含有率は、５０％以上５６％以下に定める。ガラス組成物の均質性をより向上できることから、ＳｉＯ2の含有率の上限は５４％以下が好ましい。ＳｉＯ2の含有率は、５０％以上５４％以下であってもよい。
【００１７】
（Ｂ2Ｏ3）
Ｂ2Ｏ3は、ガラスの網目構造を形成する必須成分である。Ｂ2Ｏ3は、ガラス組成物の誘電率を下げると共に、熔融時のガラス組成物の粘性を下げ、脱泡性（泡抜け性）を向上させ、形成したガラス繊維における泡の混入を抑制する作用を有する。一方で、Ｂ2Ｏ3は、ガラス組成物の熔融時に揮発しやすい成分である。Ｂ2Ｏ3の含有率が２０％未満では、周波数１ＭＨｚにおけるガラス組成物の誘電率を５．０未満とすることが困難である。これに加えて、熔融時におけるガラス組成物の粘性が高くなることで、ガラス組成物として十分な均質性が得られ難くなったり、形成したガラス繊維における泡の混入の抑制が不十分となったりすることがある。一方、Ｂ2Ｏ3の含有率が３０％を超えると、ガラス組成物の熔融時におけるＢ2Ｏ3の揮発によって、ガラス組成物として十分な均質性が得られないことがある。例えば、Ｂ2Ｏ3が揮発した領域では、ＳｉＯ2及びＡｌ2Ｏ3の含有率が相対的に増加することになり、なかでもＡｌ2Ｏ3の含有率が顕著に増加した領域では、失透が生じやすくなる。また、Ｂ2Ｏ3の含有率が３０％を超えると、ガラス組成物が分相しやすくなり、ガラス組成物としての化学的耐久性が低下しがちである。プリント基板にガラス繊維を使用する場合、特にガラス繊維の繊維径が小さいときには、高い化学的耐久性をガラス繊維が有することが望まれる。Ｂ2Ｏ3の含有率の上限は、これらの観点から、２９．５％以下が好ましく、２９％以下がより好ましく、２８．５％以下がさらに好ましく、２８％以下が特に好ましい。一方、ガラス組成物の均質性をより向上できることから、Ｂ2Ｏ3の含有率の下限は２２％以上が好ましく、２５％以上がより好ましく、２５％を超えることがさらに好ましい。Ｂ2Ｏ3の含有率は、上記示されたこれらの上限及び下限を任意に組み合わせた範囲をとることができる。本明細書に示された上限及び下限を任意に組み合わせた含有率の範囲をとりうることは、Ｂ2Ｏ3以外の他の成分についても同様である。Ｂ2Ｏ3の含有率は、２５％以上３０％以下であってもよく、２５％を超え３０％以下であってもよい。また、Ｂ2Ｏ3の含有率は、２５％以上２８％以下であってもよく、２５％を超え２８％以下であってもよい。更に、Ｂ2Ｏ3の含有率は、２６％以上３０％以下であってもよく、２６％以上２９％以下であってもよい。
【００１８】
（Ａｌ2Ｏ3）
Ａｌ2Ｏ3は、ガラスの網目構造を形成する必須成分である。Ａｌ2Ｏ3は、ガラス組成物の化学的耐久性を高める作用を有する。一方で、Ａｌ2Ｏ3は、熔融時のガラス組成物の粘性を高めると共に、紡糸時におけるガラス組成物の失透を起こりやすくする。Ａｌ2Ｏ3の含有率が１０％未満では、ガラス組成物の化学的耐久性が低下する傾向がある。また、Ａｌ2Ｏ3の含有率を１０％未満に定めた場合、他の網目成分であるＳｉＯ2及びＢ2Ｏ3の含有率、特にＳｉＯ2の含有率、の増加が余儀なくされることで、熔融時のガラス組成物の粘性が高くなる。熔融時のガラス組成物の粘性が高くなると、ガラス組成物として十分な均質性を得ることが難しくなり、形成したガラス繊維における泡の混入の抑制が不十分となることがある。一方、Ａｌ2Ｏ3の含有率を２０％超に定めると、他の網目成分であるＳｉＯ2及びＢ2Ｏ3の含有率が低下することでガラス組成物の誘電率が上昇し、周波数１ＭＨｚにおける誘電率を５．０未満とすることが困難になる。また、Ａｌ2Ｏ3の含有率が２０％を超えると、熔融時のガラス組成物の粘性が高くなることで、ガラス組成物として十分な均質性を得ることが難しくなり、形成したガラス繊維における泡の混入の抑制が不十分となることがある。また、この場合、ガラス組成物の失透が発生しやすくなる。ガラス組成物の均質性をより向上できることから、Ａｌ2Ｏ3の含有率の上限は１８％以下が好ましく、１５％以下がより好ましい。また、ガラス組成物の均質性をより向上できることから、Ａｌ2Ｏ3の含有率の下限は１２％以上が好ましい。Ａｌ2Ｏ3の含有率は、１２％以上１５％以下であってもよい。
【００１９】
（ＭｇＯ＋ＣａＯ）
ＭｇＯ及びＣａＯは、ガラス原料の熔融性を向上させると共に、熔融時のガラス組成物の粘性を下げる作用を有する成分である。一方で、ＭｇＯ及びＣａＯは、ガラス組成物の誘電率を上昇させる。ＭｇＯ及びＣａＯの含有率の合計が３．５％未満では、熔融時のガラス組成物の粘性が高くなることで、ガラス組成物として十分な均質性を得ることが難しくなり、形成したガラス繊維における泡の混入の抑制が不十分となることがある。一方、ＭｇＯ及びＣａＯの含有率の合計が１０％を超えると、ガラス組成物の誘電率が上昇し、周波数１ＭＨｚにおける誘電率を５．０未満とすることが困難になる。ＭｇＯ及びＣａＯの含有率の合計の下限は、５．５％以上が好ましく、６．０％以上がより好ましい。ＭｇＯ及びＣａＯの含有率の合計の上限は、８．０％以下が好ましく、７．４％以下がより好ましい。本開示のガラス組成物は、ＭｇＯ及びＣａＯの双方を含むことが好ましい。
【００２０】
（ＭｇＯ）
熔融時におけるガラス組成物の粘性が下がることでガラス繊維への泡の混入を抑制でき、ガラス組成物としての均質性をより向上できることから、ＭｇＯの含有率の下限は０．５％以上が好ましい。また、周波数１ＭＨｚにおける誘電率５．０未満をより確実に達成できることから、ＭｇＯの含有率の上限は１．９％以下が好ましく、１．８％以下がより好ましく、１．７％以下がさらに好ましく、１．６％以下が特に好ましい。ＭｇＯの含有率は、０．５％以上１．９％以下であってもよいし、１．２％以上１．９％以下であってもよい。他の成分とのバランスによっては、ＭｇＯの含有率の下限は１．５％以上であってもよく、１．５％超であってもよい。
【００２１】
（ＣａＯ）
ガラス原料の熔融性を向上させると共に、熔融時におけるガラス組成物の粘性を下げるＣａＯの作用は、ＭｇＯ及び後述のＺｎＯに比べて大きい。熔融時におけるガラス組成物の粘性が下がることでガラス繊維への泡の混入を抑制でき、ガラス組成物としての均質性をより向上できることから、ＣａＯの含有率の下限は３．０％以上が好ましい。また、ＣａＯの含有率が３．０％以上であると、ガラス組成物の分相が抑制される。また、周波数１ＭＨｚにおける誘電率５．０未満をより確実に達成できることから、ＣａＯの含有率の上限は５．５％以下が好ましい。ＣａＯの含有率は、３．０％以上５．５％以下であってもよい。なお、ＣａＯは、ＭｇＯ及びＺｎＯに比べて、ガラス組成物の誘電正接を増加させる程度が小さい。
【００２２】
（Ｒ2Ｏ）
Ｒ2Ｏは、ガラス原料の熔融性を向上させると共に、熔融時におけるガラス組成物の粘性を下げる作用を有する成分である。一方で、Ｒ2Ｏは、ガラス組成物の誘電率及び誘電正接を上昇させる。Ｒは、Ｌｉ、Ｎａ及びＫから選ばれる少なくとも１種の元素である。Ｒ2Ｏの含有率が１．０％を超えると、ガラス組成物の誘電率が上昇し、周波数１ＭＨｚにおける誘電率を５．０未満とすることが困難になる。熔融時におけるガラス組成物の粘性が下がることでガラス繊維への泡の混入を抑制でき、ガラス組成物としての均質性をより向上できることから、Ｒ2Ｏの含有率の下限は０．１％以上が好ましく、０．２％以上がより好ましい。また、ガラス組成物の誘電率の上昇を抑制する観点から、Ｒ2Ｏの含有率の上限は０．８％以下が好ましい。本開示のガラス組成物は、Ｒ2Ｏとして、Ｌｉ2Ｏ及びＮａ2Ｏを含むことが好ましい。本開示のガラス組成物は、Ｋ2Ｏを実質的に含まない組成物であってもよい。
【００２３】
（Ｌｉ2Ｏ）
本開示のガラス組成物がＬｉ2Ｏを含む場合、熔融時におけるガラス組成物の粘性が下がることでガラス繊維への泡の混入を抑制でき、ガラス組成物としての均質性をより向上できることから、Ｌｉ2Ｏの含有率の下限は０．１％以上が好ましい。また、ガラス組成物の誘電率の上昇を抑制する観点から、Ｌｉ2Ｏの含有率の上限は０．５％以下が好ましい。Ｌｉ2Ｏの含有率は、０．１％以上０．５％以下であってもよい。
【００２４】
（Ｎａ2Ｏ）
本開示のガラス組成物がＮａ2Ｏを含む場合、熔融時におけるガラス組成物の粘性が下がることでガラス繊維への泡の混入を抑制でき、ガラス組成物としての均質性をより向上できることから、Ｎａ2Ｏの含有率の下限は０．１％以上が好ましい。また、ガラス組成物の誘電率の上昇を抑制する観点から、Ｎａ2Ｏの含有率の上限は０．３％以下が好ましい。Ｎａ2Ｏの含有率は、０．１％以上０．３％以下であってもよい。
【００２５】
（Ｆｅ2Ｏ3）
Ｆｅ2Ｏ3は、熱線吸収によってガラス原料の熔融性を向上させると共に、熔融時におけるガラス組成物の均質性を向上させる必須成分である。Ｆｅ2Ｏ3による均質性向上の効果は、その熱線吸収作用に基づき、組成としての均質性向上だけではなく、ガラス繊維の紡糸時における熱分布の均質性向上にも及ぶ。これにより、形成するガラス繊維の繊維径が小さい場合においても、紡糸時におけるガラス繊維の糸切れの発生が抑制される（紡糸操業性が向上する）。また、機械的特性、例えば強度、の均質性が向上したガラス繊維の製造が実現し、紡糸後の加工時における糸切れ、及び毛羽立ち等の欠点の発生が抑制される（加工生産性が向上する）。十分な熱線吸収作用を確保し、熔融時におけるガラス組成物の均質性をより向上できることから、Ｆｅ2Ｏ3の含有率の下限は０．０５％以上が好ましく、０．１０％以上がより好ましい。Ｆｅ2Ｏ3による過度の熱線吸収作用を抑制し、熔融時に熱源から離れた位置にあるガラス組成物に対しても熱源からの熱線をより確実に到達させる観点から、Ｆｅ2Ｏ3の含有率の上限は０．３％以下が好ましく、０．２５％以下がより好ましく、０．２０％以下が更に好ましい。本明細書において、Ｆｅ2Ｏ3の含有率とは、Ｆｅ2Ｏ3に換算した全酸化鉄の含有率を意味する。ガラス組成物中のＦｅは、Ｆｅ3+以外の形態（例えばＦｅ2+）をとりうる。
【００２６】
形成するガラス繊維の繊維径が小さい場合、特許文献１に開示されているような比較的大きな繊維径を有するガラス繊維（繊維径にして８〜１３μｍ）の紡糸では影響しないような微小な結晶（失透）が、紡糸時の糸切れに影響する。また、微小な結晶の発生は、繊維径の小さいガラス繊維を紡糸する場合に熔融ガラスの引出量を小さくしなければならない、即ち、ガラス組成物を失透温度域に長時間滞留させなければならないことも要因の一つとなっている。引出量の減少について、例えば、平均繊維径９μｍのガラス繊維を紡糸する際の引出量に対する平均繊維径３μｍのガラス繊維を紡糸する際の引出量の比は、３2／９2と非常に大きい。
【００２７】
Ｆｅ2Ｏ3による均質性向上の効果は、上記微小な結晶の発生の抑制、及び上述した泡の混入の抑制に及ぶことはもちろん、単なるこれらの発生及び混入の抑制を超えたガラス繊維の均質性の向上にまで及ぶ。これにより、形成するガラス繊維の繊維径が小さい場合においても、上述した効果が達成される。
【００２８】
（ＺｎＯ）
本開示のガラス組成物は、ＺｎＯを含むガラス組成物であってもよいし、ＺｎＯを実質的に含有しないガラス組成物であってもよい。ＺｎＯは、ガラス原料の熔融性を向上させると共に、熔融時におけるガラス組成物の粘性を下げる作用を有する成分である。一方で、ＺｎＯは、ガラス組成物の誘電率を上昇させる。本開示のガラス組成物がＺｎＯを含む場合、ガラス組成物の誘電率の上昇を抑制する観点から、ＺｎＯの含有率の上限は３．５％以下が好ましい。即ち、ＺｎＯの含有率は、０％以上３．５％以下であってもよい。本開示のガラス組成物がＺｎＯを含む場合、熔融時におけるガラス組成物の粘性が下がることでガラス繊維への泡の混入を抑制でき、ガラス組成物としての均質性をより向上できる観点から、ＺｎＯの含有率の下限は１．５％以上であってもよい。また、他の成分とのバランスによっては、ＺｎＯの含有率の上限は１．５％以下であってもよいし、１．５％未満、更には１．０％以下であってもよい。
【００２９】
（網目成分のバランス）
以下、本開示のガラス組成物における網目成分のバランスの例を、各網目成分の含有率により示す。
【００３０】
ある一つの形態では、ＳｉＯ2、Ｂ2Ｏ3及びＡｌ2Ｏ3の含有率が、重量％で表示して、それぞれ５０≦ＳｉＯ2≦５４、２５≦Ｂ2Ｏ3≦３０、及び１２≦Ａｌ2Ｏ3≦１５である。
【００３１】
ある一つの形態では、Ｂ2Ｏ3及びＡｌ2Ｏ3の含有率が、重量％で表示して、それぞれ２５≦Ｂ2Ｏ3≦２７、及び１４≦Ａｌ2Ｏ3≦１５である。この形態では、形成したガラス繊維における泡の混入をより確実に抑制できる。
【００３２】
ある一つの形態では、Ｂ2Ｏ3の含有率が、重量％で表示して、２５≦Ｂ2Ｏ3≦２６．６である。このとき、Ａｌ2Ｏ3の含有率が、重量％で表示して、１４≦Ａｌ2Ｏ3≦１５であることが好ましい。この形態では、形成したガラス繊維における泡の混入をより抑制できる。
【００３３】
ある一つの形態では、ＳｉＯ2の含有率が、重量％で表示して、５０≦ＳｉＯ2≦５２．５である。このとき、Ｂ2Ｏ3及び／又はＡｌ2Ｏ3の含有率が、上述した好ましい範囲にあることが好ましい。この形態では、形成したガラス繊維における泡の混入をより抑制できる。
【００３４】
（修飾成分のバランス）
以下、本開示のガラス組成物における修飾成分のバランスの例を、各修飾成分の含有率により示す。
【００３５】
ある一つの形態では、ＭｇＯ、ＣａＯ、Ｌｉ2Ｏ及びＮａ2Ｏの含有率が、重量％で表示して、それぞれ０．５≦ＭｇＯ≦１．９、３．０≦ＣａＯ≦５．５、０．１≦Ｌｉ2Ｏ≦０．５、及び０．１≦Ｎａ2Ｏ≦０．３である。
【００３６】
ある一つの形態では、ＭｇＯ、ＣａＯ、ＺｎＯ、Ｌｉ2Ｏ及びＮａ2Ｏの含有率が、重量％で表示して、それぞれ０．５≦ＭｇＯ≦１．９、３．０≦ＣａＯ≦５．５、０≦ＺｎＯ≦３．５、０．１≦Ｌｉ2Ｏ≦０．５、及び０．１≦Ｎａ2Ｏ≦０．３である。
【００３７】
ある一つの形態では、ＭｇＯの含有率が、重量％で表示して、０．５≦ＭｇＯ≦１．３であり、０．５≦ＭｇＯ≦１．０であってもよい。この形態では、形成したガラス繊維における泡の混入をより抑制できる。
【００３８】
ある一つの形態では、ＭｇＯの含有率、並びにＬｉ2Ｏ及びＮａ2Ｏの含有率の合計が、重量％で表示して、それぞれ１．２≦ＭｇＯ≦１．５、及び０．４≦Ｌｉ2Ｏ＋Ｎａ2Ｏ≦０．８である。この形態では、形成したガラス繊維における泡の混入をより抑制できる。
【００３９】
修飾成分のバランスに関してＺｎＯに着目してもよく、ある一つの形態では、ＺｎＯの含有率が、重量％で表示して、１．５≦ＺｎＯ≦３．５である。この形態では、形成したガラス繊維における泡の混入をより抑制できる。
【００４０】
ある一つの形態では、ＺｎＯを実質的に含まず、ＭｇＯの含有率が、重量％で表示して、１．２≦ＭｇＯ≦１．９であり、より好ましくは１．２≦ＭｇＯ≦１．６であり、更に好ましくは１．３≦ＭｇＯ≦１．６である。このとき、ＭｇＯ及びＣａＯの含有率の合計が５．５％以上であることが特に好ましい。
【００４１】
本開示のガラス組成物は、本発明の効果が得られる限り、下記の成分を更に含むことができる。
【００４２】
（その他の成分）
本開示のガラス組成物は、その他の成分として、ＺｒＯ2、ＳＯ2、Ｌａ2Ｏ3、ＷＯ3、Ｎｂ2Ｏ5、Ｙ2Ｏ3及びＭｏＯ3から選ばれる少なくとも１種を、それぞれ０％以上１％以下の含有率で含むことができる。
【００４３】
本開示のガラス組成物は、添加物として、ＳｎＯ2、Ａｓ2Ｏ3及びＳｂ2Ｏ3から選ばれる少なくとも１種を、それぞれ０％以上１％以下の含有率で含むことができる。
【００４４】
本開示のガラス組成物は、その他の成分として、Ｃｒ2Ｏ3、Ｈ2Ｏ、ＯＨ、Ｈ2、ＣＯ2、ＣＯ、Ｈｅ、Ｎｅ、Ａｒ及びＮ2を、それぞれ０％以上０．１％以下の含有率で含むことができる。
【００４５】
本開示のガラス組成物は、微量の貴金属元素を含有していてもよい。例えば、Ｐｔ、Ｒｈ、Ｏｓ等の貴金属元素を、それぞれ０％以上０．１％以下の含有率で含むことができる。
【００４６】
本開示のガラス組成物は、上述した各成分から実質的になってもよい。その場合、ガラス組成物が含む各成分の含有率、並びに各成分間のバランスは、好ましい範囲を含め、上述した数値範囲をとることができる。本明細書において「実質的になる」とは、含有率にして、例えば０．１％未満、好ましくは０．０５％未満の不純物の含有を許容する趣旨である。不純物は、例えば、ガラス原料、ガラス組成物の製造装置、及びガラス組成物の成形装置等に由来する。
【００４７】
上述した各成分から実質的になるガラス組成物の一例は、重量％で表示して、５０≦ＳｉＯ2≦５４、２５≦Ｂ2Ｏ3≦３０、１２≦Ａｌ2Ｏ3≦１５、０．５≦ＭｇＯ≦１．９、３．０≦ＣａＯ≦５．５、０．１≦Ｌｉ2Ｏ≦０．５、０．１≦Ｎａ2Ｏ≦０．３、及び０．０５≦Ｆｅ2Ｏ3≦０．３から実質的になり、周波数１ＭＨｚにおける誘電率が５．０未満のガラス組成物である。
【００４８】
他の例は、重量％で表示して、５０≦ＳｉＯ2≦５４、２５≦Ｂ2Ｏ3≦３０、１２≦Ａｌ2Ｏ3≦１５、０．５≦ＭｇＯ≦１．９、３．０≦ＣａＯ≦５．５、０≦ＺｎＯ≦３．５、０．１≦Ｌｉ2Ｏ≦０．５、０．１≦Ｎａ2Ｏ≦０．３、及び０．０５≦Ｆｅ2Ｏ3≦０．３から実質的になり、周波数１ＭＨｚにおける誘電率が５．０未満のガラス組成物である。
【００４９】
他の例は、重量％で表示して、５０．０≦ＳｉＯ2≦５４．０、２５．０≦Ｂ2Ｏ3≦３０．０、１２．０≦Ａｌ2Ｏ3≦１５．０、０．５０≦ＭｇＯ≦１．９０、３．００≦ＣａＯ≦５．５０、０≦ＺｎＯ≦３．５０、０．１０≦Ｌｉ2Ｏ≦０．５０、０．１０≦Ｎａ2Ｏ≦０．３０、及び０．０５≦Ｆｅ2Ｏ3≦０．３から実質的になり、周波数１ＭＨｚにおける誘電率が５．０未満のガラス組成物である。
【００５０】
他の例は、重量％で表示して、５０．０≦ＳｉＯ2≦５４．０、２５．０≦Ｂ2Ｏ3≦２８．０、１２．０≦Ａｌ2Ｏ3≦１５．０、０．５０≦ＭｇＯ≦１．５０、３．００≦ＣａＯ≦５．５０、０≦ＺｎＯ≦３．５０、０．１０≦Ｌｉ2Ｏ≦０．５０、０．１０≦Ｎａ2Ｏ≦０．３０、及び０．０５≦Ｆｅ2Ｏ3≦０．３から実質的になり、周波数１ＭＨｚにおける誘電率が５．０未満のガラス組成物である。
【００５１】
他の例は、重量％で表示して、５０．０≦ＳｉＯ2≦５４．０、２８．１≦Ｂ2Ｏ3≦３０．０、１２．０≦Ａｌ2Ｏ3≦１５．０、０．５０≦ＭｇＯ≦１．９０、３．００≦ＣａＯ≦５．５０、０≦ＺｎＯ≦３．５０、０．１０≦Ｌｉ2Ｏ≦０．５０、０．１０≦Ｎａ2Ｏ≦０．３０、及び０．０５≦Ｆｅ2Ｏ3≦０．３から実質的になり、周波数１ＭＨｚにおける誘電率が５．０未満のガラス組成物である。
【００５２】
他の例は、重量％で表示して、５０．０≦ＳｉＯ2≦５４．０、２５．０≦Ｂ2Ｏ3≦３０．０、１２．０≦Ａｌ2Ｏ3≦１５．０、１．５１≦ＭｇＯ≦１．９０、３．００≦ＣａＯ≦５．５０、０≦ＺｎＯ≦３．５０、０．１０≦Ｌｉ2Ｏ≦０．５０、０．１０≦Ｎａ2Ｏ≦０．３０、及び０．０５≦Ｆｅ2Ｏ3≦０．３から実質的になり、周波数１ＭＨｚにおける誘電率が５．０未満のガラス組成物である。
【００５３】
他の例は、重量％で表示して、５０．０≦ＳｉＯ2≦５４．０、２８．１≦Ｂ2Ｏ3≦３０．０、１２．０≦Ａｌ2Ｏ3≦１５．０、１．５１≦ＭｇＯ≦１．９０、３．００≦ＣａＯ≦５．５０、０≦ＺｎＯ≦３．５０、０．１０≦Ｌｉ2Ｏ≦０．５０、０．１０≦Ｎａ2Ｏ≦０．３０、及び０．０５≦Ｆｅ2Ｏ3≦０．３から実質的になり、周波数１ＭＨｚにおける誘電率が５．０未満のガラス組成物である。
【００５４】
他の例は、重量％で表示して、５０．０≦ＳｉＯ2≦５４．０、２６．０≦Ｂ2Ｏ3≦３０．０、１２．０≦Ａｌ2Ｏ3≦１５．０、１．２０≦ＭｇＯ≦１．９０、３．５０≦ＣａＯ≦５．００、０≦ＺｎＯ≦３．５０、０．１０≦Ｌｉ2Ｏ≦０．５０、０．１０≦Ｎａ2Ｏ≦０．３０、及び０．０５≦Ｆｅ2Ｏ3≦０．３から実質的になり、周波数１ＭＨｚにおける誘電率が５．０未満のガラス組成物である。
【００５５】
他の例は、重量％で表示して、５０．０≦ＳｉＯ2≦５３．０、２６．０≦Ｂ2Ｏ3≦２９．０、１４．０≦Ａｌ2Ｏ3≦１５．０、１．４０≦ＭｇＯ≦１．９０、４．５０≦ＣａＯ≦５．００、０．１０≦Ｌｉ2Ｏ≦０．３０、０．１０≦Ｎａ2Ｏ≦０．３０、及び０．０５≦Ｆｅ2Ｏ3≦０．３から実質的になり、含有率比（ＣａＯ／（ＭｇＯ＋ＣａＯ＋ＺｎＯ））が０．７〜０．８であって、周波数１ＭＨｚにおける誘電率が５．０未満のガラス組成物である。
【００５６】
他の例は、重量％で表示して、５０．０≦ＳｉＯ2≦５２．０、２７．０≦Ｂ2Ｏ3≦２９．０、１４．０≦Ａｌ2Ｏ3≦１５．０、１．４０≦ＭｇＯ≦１．６０、４．６０≦ＣａＯ≦５．００、０．１０≦Ｌｉ2Ｏ≦０．３０、０．１０≦Ｎａ2Ｏ≦０．３０、及び０．１≦Ｆｅ2Ｏ3≦０．２から実質的になり、含有率比（ＣａＯ／（ＭｇＯ＋ＣａＯ＋ＺｎＯ））が０．７０〜０．８０であって、周波数１ＭＨｚにおける誘電率が５．０未満のガラス組成物である。
【００５７】
ＳｉＯ2の含有率の上限を５４％以下、とりわけ５３％以下、又は５２％以下に定めると、熔融時におけるガラスの粘性が下がる一方で、一見、低い誘電率の確保には不利であるようにみえる。しかし、上述のように、ＭｇＯの含有率の上限とＣａＯの含有率の上限との和を所定の値以下、例えば６．９０％以下、としつつ、Ｂ2Ｏ3の含有率の下限を２５％以上、とりわけ２５％超、２６％以上、又は２７％以上とすることにより、低い誘電率を確保しつつ、熔融時におけるガラスの粘性をより一層下げることができる。そして、Ｂ2Ｏ3の含有率の下限を上記値に設定すると、Ｂ2Ｏ3の高い揮発性により、一見、ガラス組成物としての均質性が低下するようにみえる。しかし、熱線吸収作用を有するＦｅ2Ｏ3を含ませること、とりわけＦｅ2Ｏ3の含有率を０．０５≦Ｆｅ2Ｏ3≦０．３、特に０．１≦Ｆｅ2Ｏ3≦０．２とすることにより、均質性の向上を図ることができる。ＳｉＯ2の含有率の上限、ＣａＯの含有率の上限とＭｇＯの含有率の上限との和、Ｂ2Ｏ3の含有率の下限、及びＦｅ2Ｏ3の含有率に関する上記制御によって、熔融時のガラスの粘性をより一層低下させることが可能になると、形成する低誘電ガラス繊維の繊維径が小さい場合においても、紡糸時の糸切れの発生をより確実に抑制でき、ガラス繊維の加工時における糸切れ、及び毛羽立ち等の欠点の発生をより確実に抑制できる。
【００５８】
従来、目安となるガラス繊維の紡糸粘度域として、１０3〜１０4ｄ・Ｐａ・ｓが知られている。しかし、本発明者等が鋭意検討したところ、繊維径の小さいガラス繊維、例えば平均繊維径３〜４．３μｍのガラス繊維、を上記粘度域で紡糸した場合、繊維径が小さくなるほど、後述のコレットによる巻き取りの際に巻き締まりが発生しやすく、フィンガー間の窪みに起因する糸癖がつきやすく、ガラス繊維の外観不良、及び／又は開繊不良が起きやすくなる傾向があることが判明した。そして、本発明者等がさらに検討を重ねた結果、従来、目安とされていた上記粘度域よりも低い粘度、例えば１０2.3〜１０2.8ｄ・Ｐａ・ｓ程度、好ましくは１０2.5〜１０2.7ｄ・Ｐａ・ｓ、での紡糸が可能となれば、紡糸時の糸切れの発生をより確実に抑制でき、ガラス繊維の加工時における糸切れ、及び毛羽立ち等の欠点の発生をより確実に抑制できることが判明した。しかし、上記低い粘度での紡糸を行うために単に紡糸温度を上昇させるだけでは、ガラスの熔融温度が高くなることで紡糸装置の運転に支障が生じることがある。しかし、熔融時におけるガラスの粘性をより一層低下させることができれば、紡糸を安定して実施できる温度範囲（例えば、紡糸温度１３５０〜１４５０℃程度）において上記低い粘度を実現できることから、形成するガラス繊維の繊維径が小さい場合においても、紡糸時の糸切れの発生をより確実に抑制でき、ガラス繊維の加工時における糸切れ、及び毛羽立ち等の欠点の発生をより確実に抑制できることになる。
【００５９】
本開示のガラス組成物は、Ｆ2を実質的に含まない組成物であってもよい。特許文献２（特表２０１０−５０８２２６号公報）のガラス組成物では、実質的に２％までのＦ2を含ませることで、ガラス組成物の熔融性を向上させ、熔融時の粘性を低下させて、熔融中に発生する泡、及びスカムの量を低減させることが試みられている。一方、本開示のガラス組成物では、上述した各成分の含有率のバランスに基づき、Ｆ2を実質的に含まなくとも、低い誘電率を達成できると共に、形成するガラス繊維の繊維径が小さい場合においても、紡糸時の糸切れの発生を抑制でき、紡糸後のガラス繊維の加工時における糸切れ、及び毛羽立ち等の欠点の発生を抑制できる。
【００６０】
本開示のガラス組成物は、ＳｒＯ及び／又はＢａＯを実質的に含まない組成物であってもよい。特許文献３（特開２００９−２８６６８６号公報）のガラス組成物は、熔融時におけるガラス組成物の粘性を低下させることを目的として、ＳｒＯ及びＢａＯを含んでいる。一方、本開示のガラス組成物では、上述した各成分の含有率のバランスに基づき、ＳｒＯ及び／又はＢａＯを実質的に含まなくとも、低い誘電率を達成できると共に、形成するガラス繊維の繊維径が小さい場合においても、紡糸時の糸切れの発生を抑制でき、紡糸後のガラス繊維の加工時における糸切れ、及び毛羽立ち等の欠点の発生を抑制できる。
【００６１】
Ｆ2、ＳｒＯ及びＢａＯは、アルカリ金属酸化物、並びにＭｇＯ及びＣａＯの含有をできるだけ避けることを目的として、従来のガラス組成物に添加されていたと考えられる。アルカリ金属酸化物、ＭｇＯ及びＣａＯは、ガラス組成物の熔融性及び脱泡性を向上させる一方で、誘電率を増大させる強い作用を有するためである。しかし、Ｆ2、ＳｒＯ及びＢａＯは有害物として知られており、ガラス組成物中の含有をできるだけ避けることが望まれる。この観点からも、Ｆ2、ＳｒＯ及びＢａＯを実質的に含まない組成物であってもよい本開示のガラス組成物は有利である。例えば、Ｆ2をはじめとする有害物をガラス組成物が含む場合、当該組成物から構成されるガラス繊維を再利用する際、又は廃棄する際には、有害物が周辺環境に流出しないように特別の注意が必要となる。また、ガラス繊維を製造する際にも、有害物が環境に排出されないように高価な回収設備の設置が余儀なくされる。
【００６２】
本明細書において「実質的に含まない」とは、含有率にして０．１％未満、好ましくは０．０５％未満を意味する。これは、不純物の含有を許容する趣旨である。不純物は、例えば、ガラス原料、ガラス組成物の製造装置、及びガラス組成物の成形装置等に由来する。
【００６３】
本開示のガラス組成物は、不純物としてではなく、必須成分としてＦｅ2Ｏ3を含ませたガラス組成物である。本開示のガラス組成物は、ＺｎＯ、ＳｒＯ、Ｃｒ2Ｏ3、Ａｓ2Ｏ3、Ｓｂ2Ｏ3、Ｐ2Ｏ5、ＺｒＯ2、Ｃｌ2、ＳＯ3、ＭｏＯ2、及びＦ2から選ばれる少なくとも１種を実質的に含まないガラス組成物であってもよい。また、本開示のガラス組成物は、ＴｉＯ2を実質的に含まないガラス組成物であってもよい。
【００６４】
本開示のガラス組成物の誘電率は、周波数１ＭＨｚにおける値にして５．０未満であり、４．９以下、更には４．８以下であってもよい。
【００６５】
本開示のガラス組成物は、ガラス繊維以外のガラス成形体の製造にも使用できる。ガラス成形体は、例えば、フレーク状ガラスである。即ち、本開示のガラス組成物は、ガラス繊維用ガラス組成物、ガラス成形体用ガラス組成物、又はフレーク状ガラス用ガラス組成物であってもよい。
【００６６】
本開示のガラス組成物をフレーク状ガラス等のガラス成形体の製造に使用することにより、ガラス繊維の場合と同様の効果を得ることができる。具体的には、形成するガラス成形体の厚さが小さい場合においても、成形体の形成時における割れの発生を抑制でき、形成後のガラス成形体の使用時、例えば無機充填剤としてのプリント基板への使用時、における割れ等の発生を抑制できる。「厚さが小さい」とは、例えば、０．１〜２．０μｍ程度の厚さを意味する。
【００６７】
本開示のガラス組成物は、例えば、１１５０℃、１２００℃、及び１２５０℃から選ばれる少なくとも１つの温度に２時間保持した場合にも失透が発生しないガラス組成物でありうるし、１１５０℃、１２００℃、及び１２５０℃のいずれの温度に２時間保持した場合にも失透が発生しないガラス組成物でありうる。これらのガラス組成物、なかでも後者のガラス組成物では、ガラス繊維、とりわけ繊維径の小さいガラス繊維、への成形時（紡糸時）における失透の発生を抑制できる。また、同様に、厚さの小さいガラス成形体、例えば、厚さの小さいフレーク状ガラス、への成形時における失透の発生を抑制できる。なお、１１５０℃、１２００℃、及び１２５０℃は、繊維径の小さいガラス繊維を紡糸することを想定した温度条件の一態様、具体的には、熔融紡糸装置における繊維化過程でのガラス温度の一態様、に対応している。また、同様に、１１５０℃、１２００℃、及び１２５０℃は、厚さの小さいガラス成形体、例えば、厚さの小さいフレーク状ガラス、を成形することを想定した温度条件の一態様、具体的には、熔融成形装置における成形過程でのガラス温度の一態様、に対応している。
【００６８】
「繊維径が小さいガラス繊維」とは、例えば、平均繊維径が３〜６μｍのガラス繊維を意味する。即ち、本開示のガラス組成物は、小繊維径ガラス繊維用ガラス組成物であってもよいし、より具体的には、平均繊維径３〜６μｍのガラス繊維用ガラス組成物であってもよい。また、上述のように、本開示のガラス組成物から製造したガラス繊維をプリント基板に使用する際に、本発明の効果はより顕著となる。この観点から、本開示のガラス組成物は、プリント基板（例えば、プリント配線板、プリント回路板）に使用するガラス繊維用ガラス組成物であってもよい。
【００６９】
同様に、本開示のガラス組成物から製造したガラス成形体（本開示のガラス組成物から構成されるガラス成形体）をプリント基板に使用する際に、本発明の効果はより顕著となる。この観点から、本開示のガラス組成物は、プリント基板に使用するガラス成形体用ガラス組成物であってもよい。
【００７０】
プリント基板に使用することに着目すると、本開示のガラス組成物は、プリント基板用ガラス組成物であってもよい。
【００７１】
［ガラス繊維］
本開示のガラス繊維は、本開示のガラス組成物により構成される。本開示のガラス組成物により構成される限り、ガラス繊維の具体的な構成は限定されない。上述のように、本開示のガラス組成物によれば、形成するガラス繊維の繊維径が小さい場合においても、紡糸時の糸切れの発生を抑制できる。このため、本開示のガラス繊維は、繊維径の小さいガラス繊維であってもよく、繊維径の小さい低誘電率のガラス繊維が、本開示のガラス繊維の一形態である。
【００７２】
本開示のガラス繊維の平均繊維径は、例えば３〜６μｍであり、ガラス組成物の組成によっては、３〜４．６μｍ、更には３〜４．３μｍであってもよい。
【００７３】
本開示のガラス繊維では、体積１ｃｍ3あたりに存在する泡の数が、例えば２００ｃｍ-3以下であり、ガラス組成物の組成によっては、１７０ｃｍ-3以下、更には１６０ｃｍ-3以下であってもよい。このとき、これらのガラス繊維の平均繊維径は、例えば３〜６μｍであり、ガラス組成物の組成によっては、３〜４．６μｍ、更には３〜４．３μｍであってもよい。
【００７４】
本開示のガラス繊維では、周波数１ＭＨｚにおける誘電率の値が、例えば５．０未満であり、ガラス組成物の組成によっては、４．９以下、更には４．８以下であってもよい。
【００７５】
本開示のガラス組成物によれば、形成するガラス繊維の繊維径が小さい場合においても紡糸時の糸切れの発生を抑制できる。このため、本開示のガラス繊維は、ガラス長繊維（フィラメント）でありうる。本開示のガラス繊維は、上記特性を有するガラス長繊維、例えば、繊維径の小さい、低誘電率のガラス長繊維、であってもよい。
【００７６】
特許文献１（特開昭６２−２２６８３９号公報）には、繊維径が比較的大きい（８〜１３μｍ）ガラス繊維を紡糸することのみが開示されている。特許文献１では、繊維径が小さいガラス繊維（例えば、平均繊維径３〜６μｍのガラス繊維）の製造について、全く想定も考慮もされていない。特許文献１が具体的に開示するガラス組成物を用いて繊維径が小さいガラス繊維を製造する場合、微小な結晶（失透）が原因となる紡糸時の糸切れ、及び強度の低下が発生する。
【００７７】
本開示のガラス繊維の用途は、例えばプリント基板である。本開示のガラス繊維をプリント基板に使用する場合、低誘電率であると共に繊維径の小さいガラス繊維でありうるという特徴がより有利となる。ただし、本開示のガラス繊維の用途は、プリント基板に限定されない。
【００７８】
本開示のガラス繊維は、ガラスヤーンとすることができる。このガラスヤーンは、本開示のガラス繊維、典型的にはガラス長繊維、を含む。このガラスヤーンは、本開示のガラス繊維以外のガラス繊維を含むこともできるが、上述した本開示のガラス繊維の特徴をより活かすためには、本開示のガラス繊維から構成されることが好ましい。このガラスヤーンは、形成時におけるガラス繊維の糸切れ、及び毛羽立ち等の欠点の発生が抑制され、生産性が高い。
【００７９】
本開示のガラス繊維を含むガラスヤーンの一例では、含まれるガラス長繊維の本数（フィラメント本数）が３０〜２００である。本開示のガラス繊維を含むガラスヤーンの用途は、例えばプリント基板である。プリント基板に使用する場合、フィラメント本数を、例えば３０〜１００、３０〜７０、更には３０〜６０とすることもできる。フィラメント本数がこれらの範囲にある場合、例えば、薄いガラスクロスをより容易かつ確実に形成でき、プリント基板の薄型化により確実に対応できる。本開示のガラス繊維を含むガラスヤーンの構成及び用途は、これらの例に限定されない。
【００８０】
本開示のガラス繊維を含むガラスヤーンの別の一例では、その番手が１〜６ｔｅｘであり、１〜３ｔｅｘであってもよい。番手がこれらの範囲にある場合、例えば、薄いガラスクロスをより容易かつ確実に形成でき、プリント基板の薄型化により確実に対応できる。
【００８１】
本開示のガラス繊維を含むガラスヤーンのまた別の一例では、その強度が０．４Ｎ／ｔｅｘ以上であり、０．６Ｎ／ｔｅｘ以上、更には０．７Ｎ／ｔｅｘ以上であってもよい。本開示のガラス繊維が、これらの範囲の強度を有していてもよい。
【００８２】
本開示のガラス繊維を含むガラスヤーンは、これらの例示した特性を、任意の組み合わせで有していてもよい。
【００８３】
本開示のガラス繊維は、例えば、本開示のガラス組成物を用いて公知の方法により製造できる。平均繊維径３〜６μｍ程度のガラス繊維を製造する場合には、例えば、本開示のガラス組成物をガラス熔融窯に投入し、熔融して熔融ガラスとした後、紡糸炉における耐熱性ブッシングの底部に設けられた多数の紡糸ノズルから熔融ガラスを引き出し、糸状に成形する方法を採用できる。この方法により形成されるガラス繊維は、ガラス長繊維（フィラメント）でありうる。熔融窯における熔融温度は、例えば１３００〜１６５０℃であり、１４００〜１６５０℃が好ましく、１５００〜１６５０℃がより好ましい。熔融温度がこれらの範囲にある場合、形成するガラス繊維の繊維径が小さい場合においても、例えば、紡糸速度２０００ｍ／ｍｉｎ以上、より好ましくは２５００ｍ／ｍｉｎ〜４０００ｍ／ｍｉｎという高速での紡糸時における糸切れの発生をより抑制できると共に、紡糸張力の過度の上昇を抑制できる。このため、得られたガラス繊維の特性（例えば強度）及び品質をより確実に確保できる。
【００８４】
本開示のガラス組成物を使用し、上記範囲の熔融温度においてガラス組成物を熔融し、繊維径が小さいガラス繊維を形成する際に達成される上述の更なる効果は、本発明者らの以下に示す検討に基づく。繊維径が小さいガラス繊維を製造するためには、紡糸炉からの熔融ガラスの引出速度（紡糸速度）を高めたり、紡糸ノズルの温度を低下させたりする手法が考えられる。しかし、前者の手法では、熔融ガラスの脱泡を紡糸炉内で促進させるためのガラス熔融時間を十分に確保できないことがある。熔融時間を十分に確保できない場合、泡の混入に起因する紡糸時の糸切れ、あるいは糸切れなくガラス繊維が得られる場合においても繊維の強度低下につながる。また、紡糸時に繊維に生じる張力（紡糸張力）が紡糸速度の上昇に伴って大きくなり、この点も、紡糸時の糸切れ、得られたガラス繊維の強度低下、及び当該繊維の品質低下につながることがある。なお、紡糸張力が過度に増大したときのガラス繊維の品質低下は、例えば、次のように引き起こされる。紡糸したガラス繊維の巻き取りには、コレットと呼ばれる巻き取り回転体装置、より具体的には、コレットの回転時にその径外方に向かって移動するとともに停止時にコレット本体側に沈み込む複数のフィンガーをコレット本体の外周に備えた装置、が一般に使用される。紡糸張力が過度に増大すると、フィンガー間の窪みに起因する糸癖が巻き取ったガラス繊維に生じ、これがガラス繊維の品質低下につながる。この品質低下は、例えば、当該ガラス繊維を用いたガラスクロスにおける外観不良、及び／又は開繊不良につながる。
【００８５】
また、後者の手法では、熔融窯内の熔融温度も低下させる必要があり、これにより、ガラス組成物の失透温度に熔融温度が近づくと共に、熔融ガラスの粘度が上昇して十分な脱泡性が確保できなくなることがある。また、粘度上昇に伴って紡糸張力も大きくなる。この結果、紡糸時の糸切れ、得られたガラス繊維の強度低下、及び当該繊維の品質低下につながることがある。
【００８６】
特許文献１では、１３００〜１３５０℃の温度でガラス原料を熔融した後、繊維径が比較的大きい（８〜１３μｍ）ガラス繊維を紡糸している。これに対して、本開示のガラス組成物を使用し、上述した範囲の熔融温度にて当該組成物を熔融することにより、例えば、（Ｉ）本開示のガラス組成物により達成される上述した効果、（II）熔融ガラスの脱泡を紡糸炉内で促進させるためのガラス熔融時間を十分に確保できると共に、熔融ガラスの粘度を低下させて十分な脱泡性を確保できる効果、及び（III）引出速度を高くした場合においても紡糸張力の過度の上昇を抑制できる効果、が達成される。したがって、本開示のガラス組成物を使用し、上述した範囲の熔融温度にて当該組成物を熔融することにより、例えば、形成するガラス繊維の繊維径が小さい場合においても紡糸時の糸切れをより確実に抑制でき、紡糸張力の過度の増大が防がれ、得られたガラス繊維の特性（例えば強度）及び品質をより確実に確保できる。また、ガラス繊維の品質向上により、例えば、当該ガラス繊維を用いたガラスクロスにおける外観、及び／又は開繊性が良好となる。
【００８７】
これらの観点によれば、本明細書は、本開示のガラス組成物（又は熔融により本開示のガラス組成物となるガラス原料）を、１４００℃以上、好ましくは１４００〜１６５０℃、より好ましくは１５００〜１６５０℃の熔融温度で熔融して熔融ガラスを形成し、形成した熔融ガラスを紡糸してガラス繊維を得る、ガラス繊維の製造方法を開示する。このとき、繊維径の小さいガラス繊維、より具体的には、例えば３〜６μｍ、３〜４．６μｍ、更には３〜４．３μｍの平均繊維径を有するガラス繊維を形成してもよい。また、形成するガラス繊維の誘電率が、周波数１ＭＨｚにおける値にして、例えば５．０未満、４．９以下、更には４．８以下であってもよい。更に、形成するガラス繊維は、長繊維であってもよい。この製造方法における紡糸温度は、例えば、ガラス組成物の粘度が１０2.3〜１０2.8ｄ・Ｐａ・ｓ、好ましくは１０2.5〜１０2.7ｄ・Ｐａ・ｓとなる温度とすることができる。また、この製造方法における紡糸速度は、例えば、２０００ｍ／ｍｉｎ以上とすることができ、２５００〜４０００ｍ／ｍｉｎとすることもできる。さらに、この製造方法では、公知の手法により、紡糸ブッシングのノズル径等を適宜、調整することができる。
【００８８】
紡糸により形成されたガラス繊維の表面に集束剤を塗布し、複数のガラス繊維、例えば１０〜１２０本のガラス繊維を束ねることにより、ガラスストランドを形成できる。このガラスストランドは、本開示のガラス繊維を含む。形成したガラスストランドを、高速で回転するコレット上のチューブ（例えば、紙管チューブ）に巻き取ってケーキとし、続いて、ケーキの外層からストランドを解舒して、撚りを掛けながら風乾した後、ボビン等に巻き返して撚糸することにより、ガラスヤーンを形成できる。
【００８９】
［ガラスクロス］
本開示のガラスクロスは、本開示のガラス繊維により構成される。本開示のガラスクロスの織組織は、例えば、平織、朱子織、綾織、斜子織、畦織である。ただし、本開示のガラスクロスの織組織は、これらの例に限定されない。例示した織組織のなかでは、平織が好ましい。本開示のガラスクロスは、本開示のガラス繊維以外のガラス繊維を含んでいてもよいが、上述した各効果がより確実になることから、ガラス繊維として本開示のガラス繊維のみを含むことが好ましい。本開示のガラスクロスは、繊維径の小さい低誘電率のガラス繊維から構成されるガラスクロスでありうる。本開示のガラスクロスは、形成時におけるガラス繊維の糸切れ、及び毛羽立ち等の欠点の発生が抑制され、生産性が高い。本開示のガラスクロスは、本開示のガラス繊維を含む限り、これらの例に限定されない。
【００９０】
本開示のガラスクロスの厚さは、ＪＩＳ  Ｒ３４２０：２０１３の項目７．１０．１の規定に従って測定される厚さにして、例えば２０μｍ以下であり、ガラス繊維及びガラスクロスの構成によっては、７〜２０μｍ、更には８〜１５μｍであってもよい。これらの厚さを有するガラスクロスを実現できることで、プリント基板の薄型化への対応がより確実となる。
【００９１】
本開示のガラスクロスの質量は、ＪＩＳ  Ｒ３４２０：２０１３の項目７．２の規定に従って測定されるクロス質量にして、例えば２０ｇ／ｍ2以下であり、ガラス繊維及びガラスクロスの構成によっては、８〜２０ｇ／ｍ2、更には８〜１３ｇ／ｍ2であってもよい。これらのクロス質量を有するガラスクロスを実現できることで、プリント基板の薄型化への対応がより確実となる。
【００９２】
本開示のガラスクロスにおける単位長さ（２５ｍｍ）あたりのガラス繊維の本数（織密度）は、経糸及び緯糸ともに、例えば、長さ２５ｍｍあたり８０〜１３０であり、ガラス繊維及びガラスクロスの構成によっては、８０〜１１０、更には９０〜１１０であってもよい。これらの織密度を有するガラスクロスでは、ガラスクロスの厚さを薄くすることと、経糸及び緯糸の交絡点を多くしてガラスクロスの目曲がりを生じ難くし、樹脂を含浸させたときのピンホールの発生を抑制することとを、より確実に両立できる。
【００９３】
本開示のガラスクロスの通気度は、例えば、２００ｃｍ3／（ｃｍ2・秒）以下であり、ガラス繊維及びガラスクロスの構成によっては、５０〜２００ｃｍ3／（ｃｍ2・秒）、更には５０〜１５０ｃｍ3／（ｃｍ2・秒）であってもよい。これらの通気度を有するガラスクロスでは、ガラスクロスの厚さを薄くすることと、上記ピンホールの発生を抑制することとを、より確実に両立できる。なお、これらの通気度をガラスクロスが有するように開繊させるためには、本開示のガラス組成物、又は熔融により本開示のガラス組成物となるガラス原料を、ガラス繊維の紡糸時に、上述した１４００℃以上、好ましくは１４００〜１６５０℃の熔融温度で熔融させることが好ましい。
【００９４】
本開示のガラスクロスは、本開示のガラス繊維を用いて公知の方法により製造できる。製造方法の一例は、本開示のガラス繊維を含むガラスヤーンに対して整経工程、及び糊付工程を実施した後、これを経糸として、本開示のガラス繊維を含むガラスヤーンの緯糸を打ち込む方法である。緯糸の打ち込みには、各種の織機、例えばジェット織機（より具体的な例は、エアージェット織機、ウォータージェット織機）、スルザー織機、レピア織機、を使用できる。本開示のガラスクロスの製造方法は、上記例に限定されない。
【００９５】
本開示のガラスクロスは開繊処理されていてもよく、この場合、例えば、ガラスクロスの厚さをより薄くできる。開繊処理の具体的な方法は限定されず、例えば、水流の圧力による開繊；水（より具体的な例は、脱気水、イオン交換水、脱イオン水、電解陽イオン水、電解陰イオン水）等を媒体とした高周波振動による開繊；ロール等を用いた加圧による開繊；である。開繊処理は、ガラスクロスの織成と同時に実施しても、織成後に実施してもよい。また、ヒートクリーニング、及び表面処理といった各種処理と同時に開繊処理を実施しても、各種処理の後に開繊処理を実施してもよい。
【００９６】
織成したガラスクロスに集束剤等の物質が付着している場合、例えばヒートクリーニング処理といった当該物質を除去する処理（除去処理）を更に実施することができる。除去処理を経たガラスクロスは、例えばプリント基板に使用する際に、マトリクス樹脂の含浸性、及び当該樹脂との密着性が良好となる。除去処理の後に、又は除去処理とは別に、織成したガラスクロスをシランカップリング剤等により表面処理してもよい。表面処理は公知の手段により実施でき、より具体的には、シランカップリング剤をガラスクロスに含浸する方法、塗布する方法、及びスプレーする方法等により実施できる。
【００９７】
本開示のガラスクロスの用途は、例えば、プリント基板であり、プリント基板に使用する場合には、低誘電率であるとともに繊維径の小さいガラス繊維から構成されうるという特徴がより有利となる。ただし、本開示のガラスクロスの用途は、プリント基板に限定されない。
【実施例】
【００９８】
以下、実施例により、本発明をより詳細に説明する。本発明は、以下の実施例に限定されない。【００９９】
（実施例１〜５、比較例１〜２）
最初に、以下の表１に示す各組成（成分の含有率の単位は重量％）となるようにガラス原料を秤量し、均質な状態となるように混合して、ガラス原料混合バッチを作製した。次に、作製した混合バッチを白金ロジウム製るつぼに投入し、１６００℃に設定した間接加熱電気炉内で、大気雰囲気中にて３時間以上加熱して熔融ガラスとした。次に、得られた熔融ガラスを耐火性鋳型に流し出して鋳込み成形した後、得られた成形体を徐冷炉により室温まで徐冷処理して、評価に使用するガラス組成物試料とした。【０１００】
このようにして作製したガラス試料に対して、その泡数、失透性、及び周波数１ＭＨｚにおける誘電率を以下の手順で評価した。評価結果を表１に示す。【０１０１】
［泡数］
作製したガラス試料のほぼ中央に５ｍｍ四方の枠を設け、枠内に見えるガラス試料中の泡の数を実体顕微鏡を用いて数倍に拡大して計測した。これとは別に、測定個所のガラス試料の厚さを測定し、測定した厚さを用いて、上記計測した泡の数を体積１ｃｍ3当たりの泡の数に換算して、これをガラス試料に発生した泡数（単位：ｃｍ-3）とした。【０１０２】
［失透性］
作製したガラス試料１〜２ｇを白金ロジウム板の上に載せ、１１５０℃、１２００℃、又は１２５０℃に設定した電気炉内に２時間収容した後、炉より取り出して放冷した。放冷後のガラス試料の透明性を肉眼により確認して、白濁がみられた場合に「失透が発生した」と判定し、白濁が見られず透明性を保持していた場合に「失透が発生しなかった」と判定した。【０１０３】
これとは別に、種々のガラス組成物を用いて平均繊維径３μｍのガラス繊維を紡糸して確認したところ、このような繊維径の小さいガラス繊維を失透による糸切れを起こさずに紡糸できるガラス組成物は、上記電気炉での２時間の加熱温度にして１１５０℃、１２００℃及び１２５０℃から選ばれる少なくとも１つの加熱温度において失透が発生しなかったガラス組成物であり、特に、全ての加熱温度において失透が発生しなかったガラス組成物であった。このため、１１５０℃、１２００℃及び１２５０℃のいずれの加熱温度でも失透が発生しなかったガラス組成物を、繊維径の小さなガラス繊維の紡糸時においても失透の発生が特に抑制されるガラス組成物であると判断して、良（○）と評価した。一方、少なくとも１つの上記加熱温度で失透が発生したガラス組成物を可（△）と評価し、上記３つの全ての加熱温度で失透が発生したガラス組成物を、失透の発生が抑制されていないガラス組成物であると判断して、不可（×）と評価した。１１５０℃、１２００℃及び１２５０℃は、繊維径の小さいガラス繊維の紡糸工程におけるブッシング立ち上げ時の昇温過程、及びガラスの繊維化過程の温度に対応している。【０１０４】
［誘電率］
周波数１ＭＨｚにおける誘電率は、ＡＳＴＭ  Ｄ１５０−８７の規定に準拠して測定した。測定温度は２５℃とした。ガラス組成物の誘電率が小さい値であるほど、当該ガラス組成物から構成されるガラス繊維を含むプリント基板の誘電損失が小さくなる。【０１０５】
【表１】
0006775159.tif 000002
【０１０６】
表１に示すように、実施例１〜５及び比較例１のガラス組成物では、確認された泡の数が１４５〜１６５ｃｍ-3程度の範囲内にあるとともに、いずれのガラス組成物も、繊維径の小さいガラス繊維を紡糸することを想定した条件である１１５０℃、１２００℃及び１２５０℃の各温度での２時間の保持によっても白色結晶が析出することなく、透明なガラスの状態を保持していた。比較例２のガラス組成物では、確認された泡の数が、実施例１〜５及び比較例１のガラス組成物に比べて増加するとともに、失透性の評価が「不可（×）」となった。また、実施例１〜５及び比較例１のガラス組成物の周波数１ＭＨｚにおける誘電率は、いずれも４．８程度であった。【０１０７】
次に、実施例１〜５及び比較例１，２のガラス組成物のペレットから、以下のようにしてガラス繊維を製造した。最初に、各組成物のペレットをガラス熔融窯に投入し、１５５０℃の熔融温度で熔融した。次に、１０2.6ｄ・Ｐａ・ｓ程度の粘度となる紡糸温度にて、紡糸炉における耐熱ブッシングの底部に設けられた多数のノズルから熔融ガラスを引き出し、集束剤を付与しながら、高速で回転するコレット上のチューブにガラスストランド（平均繊維径４．１μｍ、フィラメント数５０本）を巻き取ってケーキを形成した。ただし、比較例２のガラス組成物では、１０2.6ｄ・Ｐａ・ｓ程度の粘度とすると紡糸温度が過剰に高くなり、紡糸装置の運転ができないため、１０3ｄ・Ｐａ・ｓ程度の粘度となる紡糸温度とした。次に、形成したケーキの外層から順次ストランドを解舒し、撚りを掛けながら風乾した後、ボビンに巻き返して撚糸することでガラスヤーン（番手１．７ｔｅｘ）を得た。得られたガラスヤーンのガラス組成は、各々のガラスヤーンの製造に用いたペレットのガラス組成と同一であった。【０１０８】
次に、得られたガラスヤーンを経糸及び緯糸としてエアージェット織機を用いて製織し、単位長さ（２５ｍｍ）当たりの経糸の数（経糸密度、以下同じ）が９５、単位長さ（２５ｍｍ）当たりの緯糸の数（緯糸密度、以下同じ）が９５である平織のガラスクロスを形成した。【０１０９】
次に、形成したガラスクロスに付着している紡糸集束剤、及び製織集束剤を４００℃、３０時間の加熱により除去した後、表面処理剤としてシランカップリング剤を集束剤除去後のガラスクロスに塗布した。次に、水流加工により開繊処理を実施して、ガラスクロスを得た。得られた各ガラスクロスの経糸密度は９５本／２５ｍｍ、緯糸密度は９５本／２５ｍｍ、厚さは１５μｍ、質量は１２．７ｇ／ｍ2であった。それぞれのガラス繊維、ガラスヤーン及びガラスクロスの評価結果を、以下の表２にまとめる。各評価項目の評価法は次のとおりである。【０１１０】
［ガラス繊維の紡糸操業性］
ガラス繊維の紡糸操業性は、同一の紡糸速度、及び巻き時間（即ち、糸切れがないときは同一長さ）として、操業時間（１２時間以上）内に紡糸時の糸切れなく所定の長さのケーキが採取できたと仮定したときの理想ケーキ数に対する、実際に糸切れなく採取できた所定の長さのケーキ数の比率により評価した。評価は、下記の５段階にて実施した。
５：上記比率が７０％以上
４：上記比率が６０％以上７０％未満
３：上記比率が５０％以上６０％未満
２：上記比率が４０％以上５０％未満
１：上記比率が４０％未満【０１１１】
［ガラス繊維の平均繊維径（平均フィラメント径）：μｍ］
ガラス繊維の平均繊維径は、次のように評価した。得られたガラスクロスを３０ｃｍ角のサイズにカットしたものを２枚準備し、一方を経糸観察用、他方を緯糸観察用として、それぞれエポキシ樹脂（丸本ストルアス製、商品名３０９１）に包埋して硬化させた。次に、それぞれの硬化物を、経糸又は緯糸が観察可能な程度に研磨し、その研磨面を走査型電子顕微鏡（ＳＥＭ；日本電子製、商品名ＪＳＭ−６３９０Ａ）により倍率５００倍で観察した。このとき、経糸及び緯糸のそれぞれについて無作為に２０本選択し、選択した全てのガラス繊維の直径を測定してその平均値を算出し、これをガラス繊維の平均繊維径とした。【０１１２】
［番手：ｔｅｘ］
ガラスヤーンの番手は、ＪＩＳ  Ｒ３４２０：２０１３の項目７．１に基づいて評価した。【０１１３】
［強度：Ｎ／ｔｅｘ］
ガラスヤーンの強度は、次のように評価した。得られたガラスヤーンの引張強さを、ＪＩＳ  Ｒ３４２０：２０１３の項目７．４．３に従い、半径１３ｍｍの円形クランプを用い、試験速度を２５０ｍｍ／分、つかみ間隔を２５０ｍｍとして求めた。次に、求めた引張強さを当該ガラスヤーンの番手で除することにより、ガラスヤーンの強度（単位：Ｎ／ｔｅｘ）とした。【０１１４】
［毛羽数］
得られたガラスヤーンに発生した毛羽立ちの程度を、単位長さ（１００ｍ）あたりの毛羽数により評価した。具体的に、ボビンに巻き取られたガラスヤーンを１００ｍ／分の速度で解舒し、テンションバーを通過させた後、当該ガラスヤーンに発生した毛羽の数をセンサーにてカウントし、これを単位長さあたりに換算して求めた。【０１１５】
［ガラスクロスの厚さ：μｍ］
ガラスクロスの厚さは、ＪＩＳ  Ｒ３４２０：２０１３の項目７．１０．１Ａに基づいて評価した。【０１１６】
［ガラスクロスの質量：ｇ／ｍ2］
ガラスクロスの質量は、ＪＩＳ  Ｒ３４２０：２０１３の項目７．２に基づいて評価した。【０１１７】
［ガラスクロスの密度：単位長さ（２５ｍｍ）当たりのガラス繊維の数］
ガラスクロスの密度（織密度）は、経糸及び緯糸の各々について、ＪＩＳ  Ｒ３４２０：２０１３の項目７．９に基づいて評価した。【０１１８】
［ガラスクロスの外観］
ガラスクロスの外観は、目視により、以下の基準により評価した。良（○）及び優（◎）を合格とした。
優（◎）：フィンガー間の窪みに起因する糸癖が原因の縞模様がガラス糸になく、プリント基板用として全く問題ないレベルであった。
良（○）：フィンガー間の窪みに起因する糸癖が原因の縞模様がガラス糸にやや見られたものの、プリント基板用として問題ないレベルであった。
劣（▲）：フィンガー間の窪みに起因する糸癖が原因の縞模様がガラス糸に見られ、プリント基板用としてやや問題あるレベルであった。
不可（×）：フィンガー間の窪みに起因する糸癖が原因の縞模様がガラス糸に多く、プリント基板用として問題あるレベルであった。【０１１９】
［ガラスクロスの開繊性］
ガラスクロスの開繊性は、ＪＩＳ  Ｒ３４２０：２０１３の項目７．１３に基づいて評価したガラスクロスの通気度（単位：ｃｍ3／（ｃｍ2・秒））により評価した。通気度が低いほど、ガラスクロスの開繊性が優れていることを示す。【０１２０】
【表２】
0006775159.tif 000003
【０１２１】
表２に示すように、実施例１〜５及び比較例１のガラス組成物は、いずれも、失透の発生、及び泡の混入が抑制されたガラス組成物であったが、比較例１のガラス組成物に比べて実施例１〜５のガラス組成物では、紡糸時の糸切れが更に抑制されることで紡糸操業性が向上するとともに、ガラス繊維の加工時（ガラスヤーン形成時）における毛羽立ちの発生が抑制された。また、失透性の評価が「不可（×）」であった比較例２のガラス組成物は、紡糸操業性が低く、ガラス繊維の加工時（ガラスヤーン形成時）における毛羽立ちの発生が多く、ガラスクロスの外観に劣っていた。【０１２２】
本発明は、その意図及び本質的な特徴から逸脱しない限り、他の実施形態に適用しうる。この明細書に開示されている実施形態は、あらゆる点で説明的なものであってこれに限定されない。本発明の範囲は、上記説明ではなく添付したクレームによって示されており、クレームと均等な意味及び範囲にあるすべての変更はそれに含まれる。
【産業上の利用可能性】
【０１２３】
本開示のガラス組成物は、ガラス繊維、例えばプリント基板用ガラス繊維、の製造に利用できる。また、本開示のガラス組成物は、ガラス成形体、例えばフレーク状ガラス、の製造に利用できる。フレーク状ガラスは、例えば、プリント基板の無機充填材として使用できる。